СПОСОБ ИЗГОТОВЛЕНИЯ КЛЕЯЩЕЙ КОМПОЗИЦИИ И КЛЕЯЩАЯ КОМПОЗИЦИЯ

1. Способ изготовления клеящей композиции на основе эпоксидной диановой смолы и отвердителя аминного типа, отличающийся тем, что смешивают эпоксидную смолу, пластифицированную сложноэфирным раствором наполненного полисульфидного олигомера с отвердителем, в избытке добавленным в раствор, при этом смолу, заранее присоединенным к ней оксидом марганца, сложным эфиром и добавленным при нагреве наполнителем готовят и хранят в виде отдельного компонента А, а пластифицированный раствор с добавленным в него наполнителем, в виде другого компонента Б.
2. Способ по п.1, отличающийся тем, что компонент А и компонент Б смешивают при температуре 50°С в течение 0,3-0,6 ч, причем добавление составляющих частей компонента А и компонента Б проведено в строго определенной последовательности и в соотношении 100 мас.ч. компонента А к 10-50 мас.ч. компонента Б.
3. Состав клеящей композиции, состоящей из 2 компонентов, отличающийся тем, что содержит эпоксидсодержащую основу и сложноэфирный раствор наполненного полисульфидного олигомера, причем раствор исполняет роль пластификатора, а гомогенизация состава обеспечивается за счет полиалкифталата, при этом отвердитель находится в избытке в составе полисульфидной составляющей.
4. Состав клеящей композиции, отличающийся тем, что содержит основу (компонент А) и пластификатор (компонент Б), при следующем составе компонентов:
компонент А, мас.ч.:
эпоксидная диановая смола (выбранная из ЭД-16, ЭД-20 и ЭД-22)
100
диалкифталат, выбранный из диметилфталата,
дибутилфталата или диоктифталата
10-40
наполнитель (выбранный из диоксида кремния (сажа белая),
оксида цинка, оксида железа, диоксида титана, каолина,
технического углерода)
110-250
диоксид марганца
5-10
компонент Б, мас.ч.:
основа полисульфидного герметика (наполненный полисульфидный
олигомер, выбранный из У-30М, УТ-32, ВИТЭФ)
100
отвердитель аминный, например, ПЭПА
15-30
диалкифталат, выбранный из диметилфталата,
дибутилфталата или диоктифталата
30-50
наполнитель мелкодисперсный (выбранный из диоксида
кремния (сажа белая), оксида цинка, оксида железа,
диоксида титана, каолина, технического углерода)
10-80